(57)【要約】【課題】汎用性に優れ、かつ、デザイン性が高い光学樹脂層および光学部品を提供すること。【解決手段】本発明の光学樹脂層５は、眼鏡レンズ４の表側の面に配置されて用いられるものである。また、光学樹脂層５は、光透過性を有する樹脂層５１と、樹脂層５１中に充填され、入射光Ｌに対して光学的に作用する充填材５２とを有する光学機能付樹脂層５０を備えている。また、充填材５２は、入射光Ｌを反射する粒子５２１で構成されている。【選択図】図２
2020016848.tif 000002
【特許請求の範囲】
【請求項１】
眼鏡レンズの表側の面に配置されて用いられる光学樹脂層であって、
光透過性を有する樹脂材料と、前記樹脂材料中に充填され、入射光に対して光学的に作用する充填材とを有する光学機能付樹脂層を備えることを特徴とする光学樹脂層。
【請求項２】
前記充填材は、前記入射光を反射する機能を有する粒子を含んでいる請求項１に記載の光学樹脂層。
【請求項３】
前記充填材は、主としてホウケイ酸塩と、金属酸化物とにより構成されている請求項１または２に記載の光学樹脂層。
【請求項４】
前記充填材の含有量は、前記樹脂材料に対して０．００１質量％以上、３．０質量％以下である請求項１ないし３のいずれか１項に記載の光学樹脂層。
【請求項５】
前記光学機能付樹脂層の厚さは、前記眼鏡レンズの厚さの３％以上、５０％以下である請求項１ないし４のいずれか１項に記載の光学樹脂層。
【請求項６】
前記光学機能付樹脂層の入射側に設けられ、前記光学機能付樹脂層を保護する保護層を有している請求項１ないし５のいずれか１項に記載の光学樹脂層。
【請求項７】
前記光学機能付樹脂層の出射側に設けられ、前記入射光を偏光する偏光層を有している請求項１ないし６のいずれか１項に記載の光学樹脂層。
【請求項８】
前記偏光層の可視光の透過率は、前記光学機能付樹脂層の可視光の透過率よりも低い請求項７に記載の光学樹脂層。
【請求項９】
前記偏光層の可視光の透過率は、前記光学機能付樹脂層の可視光の透過率の７％以上、８５％以下である請求項７に記載の光学樹脂層。
【請求項１０】
前記光学機能付樹脂層の可視光の透過率は、７０％以上、９５％以下であり、
前記偏光層の可視光の透過率は、７％以上、６０％以下である請求項７に記載の光学樹脂層。
【請求項１１】
光透過性を有する基板と、前記基板の一方の面に配置され、請求項１ないし１０のいずれか１項に記載の光学樹脂層とを備えることを特徴とする光学部品。
【発明の詳細な説明】
【技術分野】
【０００１】
本発明は、光学樹脂層および光学部品に関する。
【背景技術】
【０００２】
眼鏡やサングラス等のレンズは、樹脂材料またはガラス材料等、光透過性を有する材料で構成されている。また、このレンズは、当該レンズを透過する光に対して光学的に作用する充填材を含んでいる（例えば、特許文献１参照）。
【０００３】
この特許文献１に記載されているサングラスのレンズは、樹脂材料と、樹脂材料中に分散された粒子とを有している。そのため、レンズを通過する光の一部は、粒子によって反射される。これにより、サングラスを外側から見たとき、きらきら光って見え、デザイン性が高くなる。
【０００４】
しかしながら、特許文献１に記載されたレンズでは、主材料である樹脂層の厚さがそのままレンズの厚さとなっている。このため、レンズは、比較的厚く、粒子の密度を高めるためには、分散される粒子の量を多くする必要がある。この場合、レンズを製造するコストが上がる。さらに、レンズを例えば切削により加工する場合、切削された部分における粒子ごと除去される。その結果、レンズにおいて、部分的に粒子が少なくなり、外側から見たときのデザイン性が低くなる恐れがある。
【先行技術文献】
【特許文献】
【０００５】
【特許文献１】特開２０００−０６６１４９号公報
【発明の概要】
【発明が解決しようとする課題】
【０００６】
本発明の目的は、汎用性に優れ、かつ、デザイン性が高い光学樹脂層および光学部品を提供することにある。
【課題を解決するための手段】
【０００７】
このような目的は、下記（１）〜（１１）の本発明により達成される。
（１）  眼鏡レンズの表側の面に配置されて用いられる光学樹脂層であって、
光透過性を有する樹脂材料と、前記樹脂材料中に充填され、入射光に対して光学的に作用する充填材とを有する光学機能付樹脂層を備えることを特徴とする光学樹脂層。
【０００８】
（２）  前記充填材は、前記入射光を反射する機能を有する粒子を含んでいる上記（１）に記載の光学樹脂層。
【０００９】
（３）  前記充填材は、主としてホウケイ酸塩と、金属酸化物とにより構成されている上記（１）または（２）に記載の光学樹脂層。
【００１０】
（４）  前記充填材の含有量は、前記樹脂材料に対して０．００１質量％以上、３．０質量％以下である上記（１）ないし（３）のいずれかに記載の光学樹脂層。
【００１１】
（５）  前記光学機能付樹脂層の厚さは、前記眼鏡レンズの厚さの３％以上、５０％以下である上記（１）ないし（４）のいずれかに記載の光学樹脂層。
【００１２】
（６）  前記光学機能付樹脂層の入射側に設けられ、前記光学機能付樹脂層を保護する保護層を有している上記（１）ないし（５）のいずれかに記載の光学樹脂層。
【００１３】
（７）  前記光学機能付樹脂層の出射側に設けられ、前記入射光を偏光する偏光層を有している上記（１）ないし（６）のいずれかに記載の光学樹脂層。
【００１４】
（８）  前記偏光層の可視光の透過率は、前記光学機能付樹脂層の可視光の透過率よりも低い上記（７）に記載の光学樹脂層。
【００１５】
（９）  前記偏光層の可視光の透過率は、前記光学機能付樹脂層の可視光の透過率の７％以上、８５％以下である上記（７）に記載の光学樹脂層。
【００１６】
（１０）  前記光学機能付樹脂層の可視光の透過率は、７０％以上、９５％以下であり、
前記偏光層の可視光の透過率は、７％以上、６０％以下である上記（７）に記載の光学樹脂層。
【００１７】
（１１）  光透過性を有する基板と、前記基板の一方の面に配置され、上記（１）ないし（１０）のいずれかに記載の光学樹脂層とを備えることを特徴とする光学部品。
【発明の効果】
【００１８】
本発明によれば、汎用性に優れ、かつ、デザイン性が高い光学樹脂層および光学部品を得ることができる。
【図面の簡単な説明】
【００１９】
【図１】本発明の光学樹脂層（第１実施形態）を備えるサングラスを示す斜視図である。
【図２】図１に示す樹脂層付眼鏡レンズ（光学部品）の拡大断面図である。
【図３】（ａ）は、図１に示す樹脂層付眼鏡レンズの断面図であり、（ｂ）は、従来のレンズの断面図である。
【図４】本発明の光学樹脂層（第２実施形態）を示す断面図である。
【図５】図５は、本発明の光学樹脂層および光学部品（第３実施形態）を備えるサングラスを示す断面図であって、（ａ）が平板状の眼鏡レンズに光学樹脂層を貼着した場合を示す図であり、（ｂ）が湾曲面を有する眼鏡レンズに光学樹脂層を貼着した場合を示す図である。
【発明を実施するための形態】
【００２０】
以下、本発明の光学樹脂層および光学部品を添付図面に示す好適な実施形態に基づいて詳細に説明する。
【００２１】
＜第１実施形態＞
図１は、本発明の光学樹脂層（第１実施形態）を備えるサングラスを示す斜視図である。図２は、図１に示す樹脂層付眼鏡レンズ（光学部品）の拡大断面図である。図３は、（ａ）は、図１に示す樹脂層付眼鏡レンズの断面図であり、（ｂ）は、従来のレンズの断面図である。
【００２２】
なお、図１〜図３では、上側を「上方」または「上」と言い、下側を「下方」または「下」とも言う。また、図１〜図３において、サングラスを使用者の頭部に装着した際に、レンズの使用者の目側の面を裏側の面と言い、その反対側の面を表側の面とも言う。すなわち、図２および図３では、上側の面が「表側（入射側）の面」であり、下側の面が「裏側（入射側）の面」である。また、図２では、樹脂層付眼鏡レンズを平板状に図示しているが、実際は図３に示すように湾曲した形状をなしている。また、図２および図３では、光学シートの厚さ方向を誇張して図示しているが、実際の寸法とは大きく異なる。
【００２３】
図１に示すように、サングラス（眼鏡）１は、使用者の頭部に装着されるフレーム２と、フレーム２に固定された樹脂層付眼鏡レンズ３とを備えている。なお、本明細書中においては、「眼鏡レンズ」とは、集光機能を有するもの、集光機能を有していないものの双方を含む。
【００２４】
図１に示すように、フレーム２は、使用者の頭部に装着されるものであり、リム部２１と、ブリッジ部２２と、使用者の耳に掛けられるテンプル部２３と、ノーズパッド部２４とを有している。
【００２５】
各リム部２１は、リング状をなしており、内側に樹脂層付眼鏡レンズ３が装着される部分である。
【００２６】
ブリッジ部２２は、各リム部２１を連結する部分である。
テンプル部２３は、つる状をなし、各リム部２１の縁部に連結されている。このテンプル部２３は、使用者の耳に掛けられる部分である。
【００２７】
ノーズパッド部２４は、サングラス１を使用者の頭部に装着した装着状態において、使用者の鼻と当接する部分である。これにより、装着状態を安定的に維持することができる。
【００２８】
このフレーム２の構成材料としては、特に限定されず、各種金属材料や、各種樹脂材料等を用いることができる。
【００２９】
なお、フレーム２の形状は、使用者の頭部に装着することができるものであれば、図示のものに限定されない。
【００３０】
各リム部２１には、それぞれ、樹脂層付眼鏡レンズ３が装着されている。各樹脂層付眼鏡レンズ３は、同様の構成であるため、以下、一方の樹脂層付眼鏡レンズ３について代表的に説明する。
【００３１】
図２に示すように、樹脂層付眼鏡レンズ３（光学部品）は、光透過性を有する眼鏡レンズ４（基板）と、眼鏡レンズ４の表側の面に配置された光学樹脂層５とを有している。
【００３２】
眼鏡レンズ４は、外側に向って湾曲した板状をなしている。この眼鏡レンズ４は、外側から入射する入射光Ｌを集光するレンズ機能を有している。
【００３３】
眼鏡レンズ４の構成材料としては、光透過性を有していれば、特に限定されず、例えば、各種熱可塑性樹脂や、熱硬化性樹脂、光硬化性樹脂等の各種硬化性樹脂の各種樹脂材料や、各種ガラス材料や、各種結晶が挙げられる。
【００３４】
上記樹脂材料としては、例えば、ポリエチレン、ポリプロピレン、エチレン−プロピレン共重合体等のポリオレフィン、ポリ塩化ビニル、ポリスチレン、ポリアミド、ポリイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、エポキシ樹脂、フェノール樹脂、ユリア樹脂、メラミン樹脂、シリコーン樹脂、ポリウレタン等、またはこれらを主とする共重合体、ブレンド体、ポリマーアロイ等が挙げられ、これらのうちの１種または２種以上を組み合わせて用いることができる。
【００３５】
また、上記ガラス材料としては、光透過性を有していれば特に限定されず、例えば、ソーダガラス、結晶性ガラス、石英ガラス、鉛ガラス、カリウムガラス、ホウケイ酸ガラス、無アルカリガラス等が挙げられる。
【００３６】
また、上記結晶材料としては、光透過性を有していれば特に限定されず、例えば、サファイア、水晶等が挙げられる。
【００３７】
また、眼鏡レンズ４の厚さＴ４は、特に限定されず、例えば、０．５ｍｍ以上、５．０ｍｍ以下であるのが好ましく、１．０ｍｍ以上、３．０ｍｍ以下であるのがより好ましい。これにより、比較的高い強度と、軽量化とを両立することができる。
【００３８】
次に、光学樹脂層５について説明する。
図２に示すように、光学樹脂層５（光学樹脂膜）は、光学機能付樹脂層５０と、偏光層（光透過性樹脂層）５３と、一対の接合層５４ａ、５４ｂ（光透過性樹脂層）と、保護層（光透過性樹脂層）５５とを備えている。また、光学樹脂層５では、接合層５４ａ、偏光層５３、接合層５４ｂ、光学機能付樹脂層５０および保護層５５は、下側（眼鏡レンズ４側）から、この順に積層されている。
【００３９】
光学機能付樹脂層５０は、樹脂層５１と、樹脂層５１中に充填された充填材５２とを有している。
【００４０】
樹脂層５１の構成材料としては、特に限定されないが、アクリル系樹脂、メタクリル系樹脂、ポリカーボネート、ポリスチレン、エポキシ系樹脂やオキセタン系樹脂のような環状エーテル系樹脂、ポリアミド、ポリイミド、ポリベンゾオキサゾール、ポリシラン、ポリシラザン、シリコーン系樹脂、フッ素系樹脂、ポリウレタン、ポリオレフィン系樹脂、ポリブタジエン、ポリイソプレン、ポリクロロプレン、ＰＥＴやＰＢＴのようなポリエステル、ポリエチレンサクシネート、ポリサルフォン、ポリエーテル、また、ベンゾシクロブテン系樹脂やノルボルネン系樹脂等の環状オレフィン系樹脂等が挙げられ、これらのうちの１種または２種以上を組み合わせて（ポリマーアロイ、ポリマーブレンド（混合物）、共重合体等として）用いることができる。
【００４１】
この樹脂層５１の厚さＴ５１は、特に限定されず、例えば、１０μｍ以上、１５００μｍ以下であるのが好ましく、１５μｍ以上、１０００μｍ以下であるのがより好ましい。
【００４２】
樹脂層５１の厚さＴ５１を前記範囲内に設定することにより、デザイン性を高くすることができる。また、視認性を確保することができる。
【００４３】
また、光学樹脂層５の厚さＴ５１は、眼鏡レンズ４の厚さＴ４の３％以上、５０％以下であるのが好ましく、５％以上、４５％以下であるのがより好ましい。これにより、光学樹脂層５を眼鏡レンズ４に良好に貼着することができ、光学樹脂層５の光学特性が損なわれるのを防止することができる。
【００４４】
また、樹脂層５１の色は、無色であっても、赤色、青色、黄色等、如何なる色であってもよい。
【００４５】
これらの色の選択は、樹脂層５１に染料を含有させることにより可能になる。この染料としては、例えば、酸性染料、直接染料、反応性染料、および塩基性染料等が挙げられ、これらから選択される１種または２種以上を組み合わせて用いることができる。
【００４６】
染料の具体例としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクトブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５等が挙げられる。
【００４７】
充填材５２は、樹脂層５１中に分散された多数の粒子５２１で構成されている。充填材５２は、樹脂層５１よりも入射光Ｌを反射しやすい材料で構成されている。このため、入射光Ｌを粒子５２１で優先的に反射させることができる。この充填材５２は、例えば、ホウケイ酸塩と、金属酸化物とで構成されている。
【００４８】
充填材５２を構成するホウケイ酸塩としてはホウケイ酸カルシウムまたはホウケイ酸アルミニウム等が挙げられる。
【００４９】
充填材５２を構成する金属酸化物としてはＴｉＯ２、ＳｎＯ２、ＺｎＯ、Ｆｅ２Ｏ３、Ｆｅ３Ｏ４、ＳｉＯ２、Ａｌ２Ｏ３、ＺｒＯ２等が挙げられる。
【００５０】
充填材５２はホウケイ酸塩と、金属酸化物と、異なる屈折率のもので構成されていることにより、入射光Ｌが反射して見える色を様々な色度とすることができる。
【００５１】
また、充填材５２の粒子５２１は、鱗片状をなしている。これにより、例えば、球形等の形状の粒子に比べ、外表面のうちの、入射光Ｌを反射する反射面５２２として機能する面積をできるだけ大きくすることができる。よって、外側から樹脂層付眼鏡レンズ３を見たとき、入射光Ｌが反射して見える部分を多くすることができる。その結果、デザイン性を高くすることができる。
【００５２】
粒子５２１の平均粒径は、１μｍ以上、５００μｍ以下であるのが好ましく、５μｍ以上、１００μｍ以下であるのがより好ましい。充填材５２の粒子５２１の平均粒径を前記範囲内に設定することにより、デザイン性を高くすることができる。また、光学機能付樹脂層５０の表面の凹凸性を緩和し、外部ヘイズを抑制することができる。
【００５３】
また、充填材５２の含有量は、樹脂層５１に対して０．００１質量％以上、３．０質量％以下であるのが好ましく、０．００５質量％以上、２．５質量％以下であるのがより好ましい。充填材５２の含有量を前記範囲内に設定することにより、外側から見たとき、入射光Ｌが十分に反射して見え、デザイン性を高くすることができる。また、平行透過率を高く保つことができ、視認性を確保することができる。
【００５４】
また、充填材５２の色は、無色であっても、赤色、青色、黄色等、如何なる色であってもよいが、樹脂層５１とは色度が異なっているのが好ましい。これにより、外側から樹脂層付眼鏡レンズ３を見たとき、粒子５２１によって入射光Ｌが反射して見えるのをより際立たせることができる。よって、さらにデザイン性が高くなる。
【００５５】
また、樹脂層５１には、粒子５２１の配向度を向上させる機能を有する配向助剤が含まれていてもよい。配向助剤の含有量を調節することにより、粒子５２１の配向度を調節することができる。よって、樹脂層付眼鏡レンズ３をどの角度から見てもきらきら光って見えるように構成することができる。
【００５６】
この配向助剤としては、特に限定されず、例えばメタノール、エタノール、プロパノール、ｎ−ブタノール、ｔ−ブタノール等のアルコール類、酢酸、酪酸、安息香酸等のカルボン酸類、酢酸エチル、乳酸エチル等のエステル類、フタル酸ジメチル、フタル酸ジエチル、フタル酸ジブチル、フタル酸ジ−２−エチルヘキシル、フタル酸ジイソデシル、フタル酸ブチルベンジル、アジピン酸ジ−２−エチルヘキシル、アジピン酸ジ−ｎ−アルキル、アゼライン酸ジ−２−エチルヘキシル、セバシン酸ジブチル、セバシン酸ジ−２−エチルヘキシル、リン酸トリブチル、リン酸トリ−２−エチルヘキシル、リン酸トリフェニル、リン酸トリクレジル、アセチルクエン酸トリブチル等が挙げられる。
【００５７】
偏光層５３は、入射光Ｌ（偏光していない自然光）から、所定の一方向に偏光面をもつ直線偏光を取出す機能を有している。これにより、樹脂層付眼鏡レンズ３を介して目に入射する入射光Ｌは、偏光されたものとなる。
【００５８】
偏光層５３の偏光度は、特に限定されないが、例えば、５０％以上、１００％以下であるのが好ましく、８０％以上、１００％以下であるのがより好ましい。また、偏光層５３の可視光線透過率は、特に限定されないが、例えば、１０％以上、８０％以下であるのが好ましく、２０％以上、５０％以下であるのがより好ましい。
【００５９】
このような偏光層５３の構成材料としては、上記機能を有するものであれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したもの、ポリビニルアルコールの脱水処理物やポリ塩化ビニルの脱塩酸処理物等のポリエン系配向フィルム等が挙げられる。
【００６０】
これらの中でも、偏光層５３は、ポリビニルアルコール（ＰＶＡ）を主材料とした高分子フィルムに、ヨウ素または二色性染料を吸着、染色させ、一軸延伸したものが好ましい。ポリビニルアルコール（ＰＶＡ）は透明性、耐熱性、染色剤であるヨウ素または二色性染料との親和性、延伸時の配向性のいずれもが優れた材料である。したがって、ＰＶＡを主材料とする偏光層５３は、耐熱性に優れたものとなるとともに、偏光能に優れたものとなる。
【００６１】
なお、上記二色性染料としては、例えばクロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【００６２】
この偏光層５３の厚さＴ５３は、特に限定されず、例えば、５μｍ以上、６０μｍ以下であるのが好ましく、１０μｍ以上、４０μｍ以下であるのがより好ましい。偏光層５３が厚すぎると、その構成材料にもよるが、光学樹脂層５全体として厚くなる傾向を示す。一方、偏光層５３が薄すぎると、偏光能が不十分になるおそれがある。
【００６３】
接合層５４ａは、光学樹脂層５を眼鏡レンズ４に対して接合する機能を有する。また、接合層５４ｂは、光学機能付樹脂層５０と偏光層５３とを接合する機能を有している。接合層５４ａおよび接合層５４ｂは、それぞれ同様の構成であるため、以下、接合層５４ａについて代表的に説明する。
【００６４】
接合層５４ａは、光透過性を有する粘着剤により構成されている。前記粘着剤としては特に限定されず、例えば、アクリル系粘着剤、シリコーン系粘着剤等いずれのものでもよいが、その中でも特に、アクリル系粘着剤を主とするのが好ましく、さらには、被着体材料に対しより高い粘着力を発揮し得るものが好ましい。
【００６５】
アクリル系粘着剤としては、粘着性を与える低Ｔｇの主モノマー成分、接着性や凝集力を与える高Ｔｇのコモノマー成分、架橋や接着性改良のための官能基含有モノマー成分を主とする重合体または共重合体よりなるのが好ましい。
【００６６】
主モノマー成分としては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステルが挙げられる。
【００６７】
コモノマー成分としては、例えば、アクリル酸メチル、メタクリル酸メチル、メタクリル酸エチル、酢酸ビニル、スチレン、アクリロニトリル等が挙げられる。
【００６８】
官能基含有モノマー成分としては、例えば、アクリル酸、メタクリル酸、マレイン酸、イタコン酸等のカルボキシル基含有モノマーや、２−ヒドロキシエチル（メタ）アクリレート、２−ヒドロキシプロピル（メタ）アクリレート、Ｎ−メチロールアクリルアミド等のヒドロキシル基含有モノマー、アクリルアミド、メタクリルアミド、グリシジルメタクリレート等が挙げられる。
【００６９】
このような材料が好ましい理由は、粘着力、凝集力に優れるとともに、ポリマー中に不飽和結合がないため光や酸素に対する安定性が高く、また、モノマーの種類や分子量の選択により用途に応じた任意の品質、特性を得ることができるからである。
【００７０】
シリコーン系粘着剤としては、例えば、ジメチルシロキサン系、ジフェニルシロキサン系のものが挙げられる。
【００７１】
また接合層５４ａの厚さＴ５４は、特に限定されず、例えば、２μｍ以上、５０μｍ以下であるのが好ましく、５μｍ以上、３５μｍ以下であるのがより好ましい。
【００７２】
このような接合層５４ａにより、光学樹脂層５を眼鏡レンズ４に配置することができる。
【００７３】
保護層５５は、樹脂層付眼鏡レンズ３において最外層、すなわち、表側に位置しており、樹脂層付眼鏡レンズ３を保護する機能を有する。この保護層５５の構成材料としては、特に限定されず、例えば、ポリエチレンテレフタレート（ＰＥＴ）、ポリブチレンテレフタレート（ＰＢＴ）、ポリエチレンナフタレート（ＰＥＮ）等のポリエステル系樹脂、ポリエチレン、ポリプロピレンのようなポリオレフィン系樹脂、ポリイミド系樹脂、ポリアミド系樹脂、ポリカーボネート系樹脂、ポリウレタン系樹脂、ポリメチルメタクリレート等のアクリル系樹脂、アセテート系樹脂、アリル系樹脂、シリコン系樹脂等の各種樹脂材料が挙げられるが、これらの中でもポリアミド系樹脂、ポリカーボネート系樹脂、ポリウレタン系樹脂、アクリル系樹脂、アリル系樹脂、シリコン系樹脂を主材料とするものが好ましく用いられる。
【００７４】
これらの構成材料で構成された保護層５５は、光学機能付樹脂層５０を確実に保護することができる。
【００７５】
特に、耐熱性に優れたものとする場合には、ポリカーボネート系樹脂、アリル系樹脂、シリコン系樹脂等を用いるのが好ましい。
【００７６】
また、耐衝撃性に優れたものとする場合には、ポリアミド系樹脂、ポリカーボネート系樹脂、ポリウレタン系樹脂等を用いるのが好ましい。
【００７７】
また、耐摩耗性に優れたものとする場合には、アリル系樹脂、シリコン系樹脂、ポリウレタン系樹脂等を用いるのが好ましい。
【００７８】
また、耐候性に優れたものとする場合には、アクリル系樹脂、シリコン系樹脂等を用いるのが好ましい。
【００７９】
また、耐薬品性に優れたものとする場合には、ポリアミド系樹脂等を用いるのが好ましい。
【００８０】
また、これらの樹脂材料は、熱膨張率が比較的小さい。このため、サングラス１を比較的気温が高い場所で用いたとしても、保護層５５が熱により変形して光学機能付樹脂層５０から剥離したりするのを防止することができる。さらに、上記のような樹脂材料は、耐光性が比較的高いため、サングラス１を長期にわたって使用しても、保護層５５が劣化したりするのを防止することができる。また、保護層５５によれば、光学機能付樹脂層５０の表面の凹凸性を緩和し、外部ヘイズを抑制することができる。
【００８１】
また、保護層５５の厚さＴ５５は、特に限定されず、例えば、３μｍ以上、８００μｍ以下であるのが好ましく、７μｍ以上、５００μｍ以下であるのがより好ましい。
【００８２】
保護層５５の厚さＴ５５を前記範囲内に設定することにより、光学機能付樹脂層５０の表面の凹凸性を緩和し、外部ヘイズを抑制することができる。
【００８３】
保護層５５の透過率は、５０％以上、９４％以下であるのが好ましく、８５％以上、９３％以下であるのがより好ましい。
【００８４】
ここで、図３は、従来の樹脂層付眼鏡レンズ３’と樹脂層付眼鏡レンズ３とを比較するための断面図であって、（ａ）は、本発明における樹脂層付眼鏡レンズ３を示す図であり、（ｂ）は、従来の眼鏡レンズ４’を示す図である。図３（ａ）に示す樹脂層付眼鏡レンズ３の厚さ（総厚）と、図３（ｂ）に示す眼鏡レンズ４’の厚さ（総厚）とは、同じになっており、厚さＴ３である。
【００８５】
図３（ｂ）に示すように、従来の眼鏡レンズ４’では、厚さＴ３の眼鏡レンズ４’に充填材５２’が充填されている。これに対し、図３（ａ）に示すように、樹脂層付眼鏡レンズ３では、厚さＴ３よりも薄い厚さの樹脂層５１中に充填材５２が充填されている。これにより、樹脂層付眼鏡レンズ３では、従来と充填材５２の含有量が同じ場合、充填材５２の粒子５２１の密度を高めることができる。よって、外側から樹脂層付眼鏡レンズ３を見たとき、入射光Ｌが反射して光って見える部分を多くすることができる。よって、デザイン性を高めることができる。
【００８６】
さらに、眼鏡レンズ４’を、例えば切削等により、図３（ｂ）中二点鎖線で示す部分を除去する加工を行い眼鏡レンズ４’の度を調整する場合には、除去された部分に分散している充填材５２’も除去される。このため、眼鏡レンズ４’では、図３（ｂ）に示すように、厚さがＴ４ａの部分と、厚さがＴ４ａよりも薄い厚さＴ４ｂの部分とが形成される。その結果、厚さがＴ４ａの部分では、厚さＴ４ｂの部分よりも充填材５２’の量が少なくなる。その結果、厚さがＴ４ａの部分と厚さＴ４ｂの部分とでは、外側から見たとき、光り方が異なり、デザイン性が損なわれる。
【００８７】
これに対し、樹脂層付眼鏡レンズ３では、充填材５２は、眼鏡レンズ４ではなく樹脂層５１に充填されているため、眼鏡レンズ４の一部を除去する加工を行ったとしても、充填材５２が除去されるのを確実に防止することができる。よって、眼鏡レンズ４の加工を行っても、見る部分によって光り方が変化するのを防止することができる。その結果、高いデザイン性を確保することができる。
【００８８】
なお、光学樹脂層５の厚さＴ５は、０．１ｍｍ以上、３．０ｍｍ以下であるのが好ましく、０．１５ｍｍ以上、１．５ｍｍ以下であるのがより好ましい。
【００８９】
光学樹脂層５の厚さＴ５が厚すぎると、構成材料にもよるが、可撓性が損なわれる可能性がある。一方、光学樹脂層５が薄すぎると、曲げ変形させたとき、たるみやしわが生じる恐れがある。
【００９０】
また、光学樹脂層５は、可撓性を有しているため、眼鏡レンズ４の表側の面が図３（ａ）に示すような湾曲凸面であっても、その形状に追従して貼着することができる。すなわち、眼鏡レンズ４の表面の形状を問わず、光学樹脂層５を貼着することができる。従って、光学樹脂層５は、汎用性に優れる。
【００９１】
なお、接合層５４ａは、眼鏡レンズ４に貼着される以前は、離型シートに覆われていてもよい。眼鏡レンズ４に貼着するときに離型シートを接合層５４ａから剥がして使用することにより、光学樹脂層５を眼鏡レンズ４に貼着する以前に接合層５４ａにごみが付着したり、粘着力が低下したりするのを防止することができる。
【００９２】
この離型シートとしては、特に限定されず、例えば、ポリエチレンテレフタレート、ポリブチレンテレフタレート、ポリエチレン、ポリプロピレン、ポリアリレート等の各種樹脂よりなるフィルムや、ポリエチレンラミネート紙、クレーコート紙、グラシン紙、再生紙等の各種紙材を基材とし、この基材の接合層５４ａとの接合面に、離型処理が施されたものを用いることができる。この場合、離型処理の代表例としては、シリコーン系樹脂、長鎖アルキル系樹脂、フッ素系樹脂等の離型剤よりなる離型剤層の塗布、形成が挙げられる。
【００９３】
また、図２に示すように、保護層５５の屈折率Ｎ５５と、樹脂層５１の屈折率Ｎ５１との差は、−０．４以上、０．４以下であるのが好ましく、−０．３以上、０．３以下であるのがより好ましい。これにより、入射光Ｌが、保護層５５と樹脂層５１との界面を通過する際、入射光Ｌが屈折するのを抑制することができる。
【００９４】
また、樹脂層５１の屈折率Ｎ５１と、接合層５４ｂの屈折率Ｎ５４との差は、−０．４以上、０．４以下であるのが好ましく、−０．３以上、０．３以下であるのがより好ましい。これにより、入射光Ｌが、樹脂層５１と接合層５４ｂとの界面を通過する際、入射光Ｌが屈折するのを抑制することができる。
【００９５】
また、接合層５４ａ、５４ｂの屈折率Ｎ５４と偏光層５３の屈折率Ｎ５３との差は、−０．４以上、０．４以下であるのが好ましく、−０．３以上、０．３以下であるのがより好ましい。これにより、入射光Ｌが、接合層５４ｂと偏光層５３との界面を通過する際と、偏光層５３と接合層５４ａとの界面を通過する際とに、入射光Ｌが屈折するのを抑制することができる。
【００９６】
また、保護層５５の屈折率Ｎ５５と、眼鏡レンズ４の屈折率Ｎ４との差は、−０．４以上、０．４以下であるのが好ましく、−０．３以上、０．３以下であるのがより好ましい。これにより、入射光Ｌが、保護層５５と眼鏡レンズ４との界面を通過する際、入射光Ｌが屈折するのを抑制することができる。
【００９７】
樹脂層付眼鏡レンズ３では、上記数値範囲を満足することにより、入射光Ｌが樹脂層付眼鏡レンズ３を通過する際に屈折するのを効果的に抑制することができる。よって、使用者は、周囲が歪んで見えるのを防止または抑制することができる。
【００９８】
ここで、図２に示すように、入射光Ｌの一部は、粒子５２１によって反射され、その反射光Ｌａを外側から見た際、きらきら光って見える。この反射光Ｌａを際立たせる（鮮明にする）ためには、反射光Ｌａ以外の光が、光学樹脂層５から出射するのをできるだけ抑制するのが好ましい。すなわち、樹脂層付眼鏡レンズ３の裏面３２側から樹脂層付眼鏡レンズ３の表面３１側に向う光Ｌｂが少ないのが好ましい。
【００９９】
光学樹脂層５では、偏光層５３の透過率は、光学機能付樹脂層５０（樹脂層５１）の透過率よりも低い。これにより、樹脂層付眼鏡レンズ３の裏面３２側から樹脂層付眼鏡レンズ３の表面３１側に向う光Ｌｂの一部を、偏光層５３において遮断することができる（図２参照）。よって、樹脂層付眼鏡レンズ３を外側から見たとき、粒子５２１以外の部分は、光Ｌｂが遮断されている分、比較的暗く見える。その結果、粒子５２１によって反射された反射光Ｌａを際立たせることができる。以上より、光学樹脂層５は、デザイン性に優れる。
【０１００】
また、例えば、粒子５２１の色と、眼鏡レンズ４の色とが同じかまたは似ている場合には、外側から見たとき、粒子５２１の反射光Ｌａが際立って見えにくくなる傾向にある。このような場合であっても、光学樹脂層５では、外側から見たとき、粒子５２１の周辺の色が粒子５２１よりも暗く見えるため、粒子５２１の反射光Ｌａが際立って見える。
【０１０１】
さらに、例えば、粒子５２１の色が黄色であった場合には、黄色人種がサングラス１を装着すると、外側から見たとき、粒子５２１の色（色度）と、その周辺の色（色度）とが似ているため、粒子５２１の反射光Ｌａが際立って見えにくくなる傾向にある。このような場合であっても、光学樹脂層５では、外側から見たとき、粒子５２１の周辺が暗く見えるため、粒子５２１の反射光Ｌａが際立って見える。
【０１０２】
このように、光学樹脂層５によれば、粒子５２１の色や、眼鏡レンズ４の色や、使用者の肌の色を問わず、粒子５２１の反射光Ｌａを際立たせることができる。
【０１０３】
また、樹脂層５１の透過率は、７０％以上、９５％以下であるのが好ましく、８０％以上、９０％以下であるのがより好ましい。
【０１０４】
樹脂層５１の透過率が大きすぎると、材料の選定が困難になったり、材料のコストが高くなる傾向にある。一方、樹脂層５１の透過率が小さすぎると、入射光Ｌが樹脂層５１内にて遮断され過ぎて、結果的に反射光Ｌａが弱くなるおそれがある。その結果、デザイン性が低下する傾向を示す。
【０１０５】
また、偏光層５３の透過率は、７％以上、６０％以下であるのが好ましく、８％以上、５０％以下であるのがより好ましい。これにより、デザイン性および外部視認性を両立することができる。
【０１０６】
偏光層５３の透過率が大きすぎると、光Ｌｂを十分に遮断することができない可能性がある。このため、反射光Ｌａを際立たせるのが不十分となるおそれがある。一方、偏光層５３の透過率が小さすぎると、入射光Ｌを必要以上に遮断するおそれがある。この場合、サングラス１の使用者にとって、装着状態における外側の視認性が低下するおそれがある。
【０１０７】
また、偏光層５３の透過率は、樹脂層５１の透過率の７％以上、８５％以下であるのが好ましく、８％以上、７５％以下であるのがより好ましく、１０％以上、６５％以下であるのがさらに好ましい。これにより、反射光Ｌａを際立たせつつ、使用者の十分な視認性を確保することができる。
【０１０８】
なお、このような透過率は、ＪＩＳ  Ｋ  ７１０５に規定された方法に準拠して測定することができる。
【０１０９】
以上説明したように、本発明では、光学機能付樹脂層５０は、光透過性を有する樹脂層５１（樹脂材料）と、樹脂層５１（樹脂材料）に充填され、表側の面に入射する入射光に対して光学的に作用する充填材５２とを有する。これにより、眼鏡レンズ４の加工を行っても、見る部分によって光り方が変化するのを防止することができ、高いデザイン性を確保することができる。
【０１１０】
＜第２実施形態＞
図４は、本発明の光学樹脂層（第２実施形態）を示す断面図である。
【０１１１】
以下、この図を参照して本発明の光学樹脂層および光学部品の第２実施形態について説明するが、前述した実施形態との相違点を中心に説明し、同様の事項はその説明を省略する。
【０１１２】
本実施形態は、接合層および偏光層が省略されていること以外は前記第１実施形態と同様である。
【０１１３】
図４に示すように、光学樹脂層５Ａでは、第１実施形態での一対の接合層および偏光層が省略されている。このため、光学樹脂層５Ａでは、図中下側から、すなわち、眼鏡レンズ４側から光学機能付樹脂層５０および保護層５５の順に積層されている。これにより、一対の接合層および偏光層が省略されている分、光学樹脂層５Ａの厚さを薄くすることができるとともに、可視光線透過率を向上させることができる。
【０１１４】
＜第３実施形態＞
図５は、本発明の光学樹脂層および光学部品（第３実施形態）を備えるサングラスを示す断面図であって、（ａ）が平板状の眼鏡レンズに光学樹脂層を貼着した場合を示す図であり、（ｂ）が湾曲面を有する眼鏡レンズに光学樹脂層を貼着した場合を示す図である。
【０１１５】
以下、これらの図を参照して本発明の光学樹脂層および光学部品の第３実施形態について説明するが、前述した実施形態との相違点を中心に説明し、同様の事項はその説明を省略する。
【０１１６】
本実施形態は、充填材の粒子の向きが異なること以外は前記第２実施形態と同様である。
【０１１７】
図５（ａ）では、図中矢印方向から入射する入射光Ｌを一例として図示している。図５（ａ）からも分かるように、粒子５２１によって反射した反射光Ｌ’は、一方向に反射することとなる。このため、外側から見た場合、反射光Ｌ’が進む方向から見たら粒子５２１が光って見えるが、その他の方向から見たら粒子５２１が光って見えにくくなる。
【０１１８】
これに対し、図５（ｂ）に示すように、光学樹脂層５Ｂでは、眼鏡レンズ４の表側の面が湾曲しているため、眼鏡レンズ４の表側の面に貼着された光学樹脂層５Ｂもそれに追従して湾曲することとなる。その結果、粒子５２１の反射面５２２も湾曲形状に沿って外側を向くこととなり、各粒子５２１ごとに反射面５２２の向きが互いに異なる。
【０１１９】
このような構成によれば、図５（ｂ）に示すように、入射光Ｌは、粒子５２１ごとに異なる方向に反射する。その結果、光学樹脂層５Ｂを外側から見た場合、見る方向に関わらず、光って見える粒子５２１が存在することとなる。その結果、デザイン性を高めることができる。
【０１２０】
以上、本発明の光学樹脂層および光学部品を図示の実施形態について説明したが、本発明は、これに限定されるものではなく、光学樹脂層および光学部品を構成する各部は、同様の機能を発揮し得る任意の構成のものと置換することができる。また、任意の構成物が付加されていてもよい。
【０１２１】
なお、本発明の光学樹脂層および光学部品は、前記各実施形態のうちの、任意の２以上の構成（特徴）を組み合わせたものであってもよい。
【０１２２】
また、前記実施形態では、充填材は、入射光を反射する機能を有するものであったが、本発明ではこれに限定されず、例えば、入射光のうちの赤外線または紫外線等の特定の波長の光を反射させて、その他の成分を透過させる機能を有するものであってもよい。
【０１２３】
また、光学樹脂層は、レンズと一体成型されていてもよく、接着剤を介してレンズに貼着されていてもよい。また、光学樹脂層と偏光層と基材とをラミネートした後に、レンズと接合してもよい。
【実施例】
【０１２４】
以下、本発明を実施例に基づいて詳細に説明するが、本発明はこれに限定されるものではない。
【０１２５】
（実施例１）
＜光学樹脂層の製造＞
厚さが７５μｍのポリビニルアルコールフィルム（商品名：「ポバールＶＦ−ＰＳ」、クラレ社製）を、２色性染料を溶解させた水溶液（ブリリアントブルー６Ｂの濃度が０．４ｇ／Ｌ、ベンゾパープリンの濃度が０．２ｇ／Ｌ、クロラゾールブラックＢＨの濃度が０．１ｇ／Ｌ）中で、４０℃条件で１０分間染色した。この染色フィルムを酢酸ニッケル４水塩（０．４ｇ／Ｌ）とホウ酸（４０ｇ／Ｌ）とを溶解せしめた水溶液中に４０℃で２０分間浸漬した後、この溶液中で１軸方向に約４倍延伸し、次いで水洗、乾燥を行って、透過率３０％、偏光度９９％の偏光層を得た。得られた偏光層の厚さＴ５３は、２０μｍであった。
【０１２６】
一方で、１００質量部のポリカーボネート（三菱瓦斯化学社製「Ｅ−２０００Ｎ」）と、充填材として、酸化チタンが被覆されているホウケイ酸ガラスの粒子（日本板硝子社製、「メタシャインＭＣ１０３０ＴＹ」）０．０２質量部とを混合して、光学機能付樹脂層形成材料を用意した。
【０１２７】
そして、光学機能付樹脂層形成材料を１軸混錬押出機に投入し、２５０℃で混錬後、押し出してロールでシート状に成形後、冷却して、光学機能付樹脂層を得た。なお、光学機能付樹脂層の透過率は、８８％であり、厚さＴ５１は、０．７ｍｍであった。
【０１２８】
４０質量部の紫外線硬化型アクリルモノマー（新中村化学社製「Ａ−ＤＰＨ」）と、４０質量部のウレタンアクリレートオリゴマー（ダイセル・オルネクス社製「ＥＢＥＣＲＹＬ２０００」）と、２０質量部のアクリルモノマー（新中村化学社製「Ａ−ＢＰＥ−４」）とを合わせて１００質量部とし、さらに、５質量部の光重合材（ＢＡＳＦ社製「ＩＲＧＡＣＵＲＥ  １８４」）とを溶剤に溶かし、光学機能付樹脂層の一方の面上に塗布し、乾燥後、紫外線を照射して、保護層を積層した。
【０１２９】
次いで、厚さＴ４が３ｍｍの眼鏡レンズ（三菱瓦斯化学社製「Ｈ−３０００」）の表側の面上にアクリル系粘着剤で構成された第１の接合層（接合層５４ａ）を形成した。なお、眼鏡レンズの透過率は、８２％であった。
【０１３０】
次いで、第１の接合層上に、偏光層を積層し、偏光層の第１の接合層と反対側の面上に、第１の接合層と同様の構成材料である第２の接合層（接合層５４ｂ）を形成した。
【０１３１】
そして、第２の接合層上に、第２の接合層と光学機能付樹脂層とが接触するように、前記積層体を積層し、その状態で、第１の接合層および第２の接合層を硬化させて、眼鏡レンズに光学樹脂層が積層された樹脂層付眼鏡レンズを製造した。
【０１３２】
なお、光学機能付樹脂層と眼鏡レンズとの厚さの比（Ｔ５１／Ｔ４）は、０．２３であった。
【０１３３】
（実施例２〜実施例６）
樹脂層付眼鏡レンズの構成を表１に示すように変更したこと以外は、実施例１と同様にして実施例２〜実施例６の偏光性積層体を得た。
【０１３４】
なお、表１中のＡ１は、酸化チタンが被覆されているホウケイ酸ガラス（日本板硝子社製、「メタシャインＭＣ１０３０ＴＹ」を示し、Ａ２は、酸化チタンと酸化ケイ素とが被覆されているホウケイ酸ガラス（メルク社製「ｍｉｒａｖａｌ  ５４１１」）を示している。
【０１３５】
（比較例）
１００質量部のポリカーボネート（三菱瓦斯化学社製「Ｅ−２０００Ｎ」）と、酸化チタンが被覆されているホウケイ酸ガラスの粒子（日本板硝子社製、「メタシャインＭＣ１０２０ＲＳＪＡ１」）０．０２質量部とを混合し、射出成型を行い、図３（ｂ）に示すような湾曲したレンズを製造し、比較例のレンズを得た。
【０１３６】
そして、湾曲凹側から研削を行い、度を調整した。なお、中央部における研削した最大深さ（研削量）は１２．５ｍｍであった。
【０１３７】
＜評価＞
１．全光線透過率
ＪＩＳＫ７３６１−１に準拠して、光学機能付樹脂層の全光線透過率を測定した。各符号は、以下の通りであり、◎、○、△を合格とし、×を不合格とした。
【０１３８】
◎：９０％以上
○：８０％以上
△：７０％以上
×：７０％未満
【０１３９】
２．視認性
ＪＩＳＫ７１３６に準拠して、光学機能付樹脂層の視認性を測定した。各符号は、以下の通りであり、◎、○、△を合格とし、×を不合格とした。
【０１４０】
◎：０．３％未満
○：０．３％以上１．０％未満
△：１．０％以上３．０％未満
×：３．０％以上
【０１４１】
３．拡散反射率（デザイン性）
Ｖ−６７０分光測定機の積分球拡散反射測定において、波長が５６０ｎｍの光反射率を測定した。そして、異なる位置５ヶ所で測定し、光反射率の最大値と最小値との差の値（％）を算出し、評価した。各符号は、以下の通りであり、◎、○、△を合格とし、×を不合格とした。
【０１４２】
◎：０．１％未満
○：０．１％以上０．３％未満
△：０．３％以上０．７％未満
×：０．７％以上
【０１４３】
４．デザイン性
晴天下で樹脂層付眼鏡レンズを表側から視認しつつ、樹脂層付眼鏡レンズから離れていき、きらきら光って見える距離を測定した。各符号は、以下の通りであり、◎、○、△を合格とし、×を不合格とした。
【０１４４】
◎：２ｍ以上
○：１ｍ以上２ｍ未満
△：０．５ｍ以上１ｍ未満
×：０．５ｍ未満
これらの結果を、表１にまとめて示す。
【０１４５】
【表１】
2020016848.tif 000003
【０１４６】
各実施例の光学樹脂層は、比較例のレンズに比べ、全光線透過率、視認性およびデザイン性に優れる結果となった。
【符号の説明】
【０１４７】
１          サングラス
２          フレーム
２１        リム部
２２        ブリッジ部
２３        テンプル部
２４        ノーズパッド部
３          樹脂層付眼鏡レンズ
３’        樹脂層付眼鏡レンズ
３１        表面
３２        裏面
４          眼鏡レンズ
４’        眼鏡レンズ
５          光学樹脂層
５Ａ、５Ｂ  光学樹脂層
５０        光学機能付樹脂層
５１        樹脂層
５２        充填材
５２’      充填材
５２１      粒子
５２２      反射面
５３        偏光層
５４ａ      接合層
５４ｂ      接合層
５５        保護層
Ｌ          入射光
Ｌ’        反射光
Ｌａ        反射光
Ｌｂ        光
Ｎ４        屈折率
Ｎ５１      屈折率
Ｎ５３      屈折率
Ｎ５４      屈折率
Ｎ５５      屈折率
Ｔ３        厚さ
Ｔ４        厚さ
Ｔ５        厚さ
Ｔ５１      厚さ
Ｔ５３      厚さ
Ｔ５４      厚さ
Ｔ５５      厚さ
Ｔ４ａ      厚さ
Ｔ４ｂ      厚さ
【図１】
2020016848.tif 000004
【図２】
2020016848.tif 000005
【図３】
2020016848.tif 000006
【図４】
2020016848.tif 000007
【図５】
2020016848.tif 000008